СПОСОБ ПОЛУЧЕНИЯ НЕРЖАВЕЮЩИЙ СТАЛИ ДЛЯ ХИРУРГИЧЕСКИХ ИМПЛАНТАТОВ

1. Способ получения нержавеющей стали, содержащей углерод, марганец, кремний, хром, никель, молибден, фосфор, серу, кислород, водород, азот и железо, отличающийся тем, что, с целью повышения физико-механических и антикоррозионных свойств, проводится дополнительный электронно-лучевой вакуумный переплав с высокой скоростью.
2. Способ по п.1, отличающийся тем, что, с целью повышения физико-механических и антикоррозионностойких свойств, проводится скоростное прессование, закалка при 1100-1150°С в воду, деформация при 20°С с обжатием 30%, старение при 600°С в течение 100 ч.
3. Нержавеющая сталь, отличающаяся тем, что, с целью повышения физико-механических и антикоррозионностойких свойств, она дополнительно содержит титан, лантан и иттрий при следующем соотношении компонентов, мас.%:
Углерод
0,06-0,08
Фосфор
0,015-0,02
Марганец
0,1-0,3
Сера
0,015-0,003
Кремний
0,8-1,5
Кислород
0,002-0,003
Водород
0,0005-0,001
Азот
0,002-0,004
Хром
16,0-18,0
Титан
0,5-0,8
Никель
9,0-11,0
Молибден
2,0-3,0
Лантан
0,023-0,026
Иттрий
0,022-0,025
Железо
Остальное